КОМПОЗИЦИЯ, ИМЕЮЩАЯ АКТИВНЫЙ МЕТАЛЛ ИЛИ ЕГО ПРЕДШЕСТВЕННИК, АМИНОВЫЙ КОМПОНЕНТ И НЕ СОДЕРЖАЩУЮ АМИНА ПОЛЯРНУЮ ДОБАВКУ, ИСПОЛЬЗУЕМАЯ В КАТАЛИТИЧЕСКОЙ ОБРАБОТКЕ ВОДОРОДОМ УГЛЕВОДОРОДОВ, СПОСОБ ИЗГОТОВЛЕНИЯ ТАКОГО КАТАЛИЗАТОРА

1. Композиция, содержащая: материал подложки, который нагружен предшественником активного металла, аминовым компонентом и не содержащей амина полярной добавкой.
2. Композиция по п. 1, в которой упомянутый аминовый компонент выбирают из группы соединений, состоящей из соединений - простых эфир-аминов, алкиламиносоединений и аминоксидных соединений.
2
n
2
3. Композиция по п. 2, в которой упомянутые соединения - простые эфир-амины включают в себя соединения, которые выбирают из семейства соединений, имеющих следующую формулу: R-O-(CH)NH, где R представляет собой алкильную функциональную группу, содержащую от 4 до 14 атомов углерода, а n представляет собой целое число в диапазоне от 1 до 6.
+
-
4. Композиция по п. 3, в которой упомянутые аминоксидные соединения включают в себя соединения, которые выбирают из семейства соединений, имеющих следующую формулу: [вставить рисунок R1, R2 и R3]NO, где R1 представляет собой либо атом водорода, либо алкильную функциональную группу, R2 представляет собой либо атом водорода, либо алкильную функциональную группу, и R3 представляет собой либо атом водорода, либо алкильную функциональную группу, где общее число атомов углерода, включенных в R1 и R2 и R3, находится в диапазоне от 8 атомов углерода до 40 атомов углерода.
5. Композиция по п. 4, в которой упомянутые алкиламиносоединения включают в себя соединения, которые выбирают из группы аминосоединений, состоящей из первичных
аминов, имеющих от 8 до 20 атомов углерода, вторичных аминов, имеющих от 8 до 20 атомов углерода, и третичных аминов, имеющих от 8 до 20 атомов углерода.
6. Композиция по п. 5, в которой упомянутую не содержащую амина полярную добавку выбирают из соединений, имеющих дипольный момент не менее чем 0,45, и которые являются гетеросоединениями, за исключением гетеросоединений, которые включают функциональную аминогруппу или атом серы.
7. Композиция по п. 6, в которой упомянутое аминосоединение имеет температуру вспышки, по меньшей мере, 80°С.
8. Композиция по п. 7, в которой упомянутое аминосоединение имеет молекулярную массу, превышающую 160.
9. Композиция по п. 8, в которой массовое отношение упомянутой не содержащей амина полярной добавки к упомянутому аминовому компоненту находится в пределах до верхнего значения в 10:1.
10. Композиция по п. 9, в которой упомянутый предшественник активного металла представляет собой соединение металла, которое включает в себя компонент-металл Группы 9 и Группы 10, выбранный из группы, состоящей из кобальта и никеля, и в которой упомянутый компонент-металл Группы 9 и Группы 10 присутствует в упомянутой композиции в количестве в диапазоне от 5% масс. до 50% масс.
11. Композиция по п. 10, в которой упомянутый материал подложки, который нагружен упомянутым предшественником активного металла, упомянутым аминовым компонентом, и упомянутой не содержащей амина полярной добавкой, обрабатывают водородом.
12. Композиция по п. 11, в которой упомянутый материал подложки, который нагружен упомянутым предшественником активного металла, упомянутым аминовым компонентом, и упомянутой не содержащей амина полярной добавкой, обрабатывают соединением серы.
13. Способ изготовления композиции, где упомянутый способ включает: введение металлсодержащего раствора в материал подложки, чтобы обеспечить материал подложки, содержащий включенный в него металл; и введение как аминового компонента, так и не содержащей амина полярной добавки в упомянутый материал подложки, содержащий включенный в него металл, чтобы тем самым обеспечить наполненную композицию, содержащую материал подложки, аминовый компонент, и не содержащую амина полярную добавку.
14. Способ по п. 13, дополнительно включающий: контактирование упомянутой наполненной композиции с водородом при подходящих условиях обработки водородом, чтобы тем самым обеспечить обработанную водородом композицию.
15. Способ по п. 14, в котором перед упомянутым введением упомянутого аминового компонента и упомянутой не содержащей амина полярной добавки в упомянутый материал подложки, содержащий включенный в него металл, упомянутый материал подложки, содержащий металл, сушат таким образом, чтобы ограничить содержание летучих веществ в диапазоне от 3 до 20% масс. LOI.